МАГНИТНЫЙ ЭКРАНИРУЮЩИЙ УПЛОТНИТЕЛЬ И СПОСОБ ЗАПОЛНЕНИЯ ЗАЗОРА В СИСТЕМЕ ЗАЩИТЫ ОТ ЭЛЕКТРОМАГНИТНОЙ НЕСОВМЕСТИМОСТИ

1. Магнитный экранирующий уплотнитель, содержащий:
проводящую пенистую основу, обладающую упругостью и способностью восстанавливать форму и имеющую первую поверхность;
магнитный слой, прикрепленный к упомянутой первой поверхности проводящей пенистой основы, при этом магнитный слой обладает магнитной проницаемостью, и при этом
начальная магнитная проницаемость магнитного слоя превышает 1000 при напряженности магнитного поля 0,1 А/м, а максимальная магнитная проницаемость магнитного слоя превышает 5000 при напряженности магнитного поля 0,1 А/м.
2. Магнитный экранирующий уплотнитель по п.1, отличающийся тем, что дополнительно содержит армирующий слой, изготовленный из проводящей ткани и закрепленный между упомянутой первой поверхностью проводящей пенистой основы и упомянутым магнитным слоем.
3. Магнитный экранирующий уплотнитель по п.1 или 2, отличающийся тем, что начальная магнитная проницаемость магнитного слоя превышает 35000 при напряженности магнитного поля 0,1 А/м, а максимальная магнитная проницаемость магнитного слоя превышает 200000 при напряженности магнитного поля 0,1 А/м.
4. Магнитный экранирующий уплотнитель по п.1 или 2, отличающийся тем, что начальная магнитная проницаемость магнитного слоя превышает 80000 при напряженности магнитного поля 0,1 А/м, а максимальная магнитная проницаемость магнитного слоя превышает 400000 при напряженности магнитного поля 0,1 А/м.
5. Магнитный экранирующий уплотнитель по п.1, отличающийся тем, что основа дополнительно включает вторую поверхность, находящуюся напротив упомянутой первой поверхности; а армирующий слой, изготовленный из проводящей ткани, прикреплен к упомянутой второй поверхности проводящей пенистой основы.
6. Магнитный экранирующий уплотнитель по п.1, отличающийся тем, что дополнительно содержит армирующий слой, изготовленный из проводящей ткани, при этом упомянутый армирующий слой прикреплен к внешней поверхности упомянутого магнитного слоя.
7. Магнитный экранирующий уплотнитель по п.1, отличающийся тем, что магнитный слой прикреплен к упомянутой первой поверхности проводящей пенистой основы проводящим адгезивом.
8. Магнитный экранирующий уплотнитель по п.2, отличающийся тем, что армирующий слой прикреплен к упомянутой поверхности проводящей пенистой основы проводящим адгезивом; и магнитный слой прикреплен к внешней поверхности армирующего слоя проводящим адгезивом.
9. Магнитный экранирующий уплотнитель по п.1 или 2, отличающийся тем, что проводящая пенистая основа по своей структуре представляет собой пенистый материал с открытыми ячейками с распределенными порами, при этом пенистый материал с открытыми ячейками имеет плотность пор 50-250 пор на дюйм, предпочтительно 60-150 пор на дюйм и более предпочтительно 80-120 пор на дюйм.
10. Магнитный экранирующий уплотнитель по п.8, отличающийся тем, что проводящая пенистая основа сформирована путем нанесения металлического покрытия на пенистый материал с открытыми ячейками, при этом металлическое покрытие содержит по меньшей мере один элемент из группы, состоящей из: Cu, Ni, Sn, Au, Ag, Co и Pd, и их сочетания.
11. Магнитный экранирующий уплотнитель по п.10, отличающийся тем, что металлическое покрытие является никелевым покрытием, при этом никелевое покрытие нанесено на пенистый материал с открытыми ячейками посредством процесса покрытия в вакуумном испарителе, и/или посредством процесса гальванического покрытия.
2
2
12. Магнитный экранирующий уплотнитель по п.11, отличающийся тем, что покрытие, нанесенное в вакуумном испарителе, имеет среднюю толщину менее чем 0,01 мкм и плотность 0,3-0,4 г/м, а гальваническое покрытие имеет толщину примерно 1 мкм и плотность 15-20 г/м.
13. Магнитный экранирующий уплотнитель по п.1 или 2, отличающийся тем, что проводящая пенистая основа в несжатом состоянии имеет толщину 0,5-10 мм, предпочтительно 1,0-3,0 мм и более предпочтительно 1,5-2,0 мм.
14. Магнитный экранирующий уплотнитель по п.1 или 2, отличающийся тем, что магнитный слой изготовлен по меньшей мере из одного из материалов группы, состоящей из пермаллоевой ленты, ленты из сплава на основе нанокристаллического железа и ленты из аморфного сплава на основе кобальта.
15. Магнитный экранирующий уплотнитель по п.1 или 2, отличающийся тем, что магнитный слой имеет толщину 10-100 мкм, предпочтительно 15-30 мкм и более предпочтительно примерно 20 мкм.
16. Магнитный экранирующий уплотнитель по п.2 или 6, отличающийся тем, что проводящая ткань сформирована из тканевой сетки, подвергнутой процессу гальванического покрытия металлом.
17. Магнитный экранирующий уплотнитель по п.16, отличающийся тем, что тканевая сетка изготовлена посредством сплетения волокон ПЭТ, при этом плотность сплетения находится в диапазоне 100-350 Т, предпочтительно 150-260 Т и более предпочтительно примерно 220 Т.
18. Магнитный экранирующий уплотнитель по п.2 или 6, отличающийся тем, что проводящая ткань имеет механическую прочность не менее 18 кг/дюйм.
2
2
19. Магнитный экранирующий уплотнитель по п.1 или 2, отличающийся тем, что поверхностное сопротивление уплотнителя на стороне проводящей пенистой основы не превышает 0,05 Ом/дюйм, а контактное сопротивление магнитного экранирующего уплотнителя не превышает 0,07 Ом/дюйм.
20. Магнитный экранирующий уплотнитель по п.2, отличающийся тем, что дополнительно содержит защитный слой на внешней стороне магнитного слоя, прикрепленный к нему проводящим адгезивом.
21. Магнитный экранирующий уплотнитель по п.1 или 2, отличающийся тем, что проводящая пенистая основа содержит по меньшей мере один из материалов: полиуретан, поливинилхлорид (ПВХ), силикон, смесь этилен-винил-ацетатных сополимеров (ЭВА) и полиэтилен.